(57)【要約】【課題】本発明は、古紙パルプ配合のインクジェット記録用はがきに関し、夾雑物が少なく、インクジェットプリンター印字で滲みがなく、宛名面における水性ペンでの筆記性に優れ、古紙パルプを含ませたときに増加する蛍光によるバーコード読み取りの不良の問題を生じさせず、更には印刷強度などの印刷適性を良好とする。【解決手段】本発明に係る多層抄きインクジェット用はがき用紙は、３層以上の多層抄きの基紙の片面側に顔料を主体として含有するインク受容層を設け、基紙の反対面側にはインク受容層を設けずに基紙を剥き出しの状態とし、かつ、基紙全体の古紙パルプ配合割合が２０質量％以上であり、基紙の層のうち、インク受容層と接する層を表面層、反対側の層を裏面層、中間に位置する層を中間層としたとき、中間層が１層以上で形成され、かつ、中間層の古紙パルプ配合割合が５０質量％以上である。【選択図】なし【特許請求の範囲】
【請求項１】
３層以上の多層抄きの基紙の片面側に顔料を主体として含有するインク受容層を設け、前記基紙の反対面側にはインク受容層を設けずに基紙を剥き出しの状態とし、かつ、前記基紙全体の古紙パルプ配合割合が２０質量％以上である多層抄きインクジェット用はがき用紙において、
前記基紙の層のうち、前記インク受容層と接する層を表面層、反対側の層を裏面層、該表面層と該裏面層との中間に位置する層を中間層とそれぞれ表記したとき、該中間層が１層以上で形成され、かつ、該中間層の古紙パルプ配合割合が５０質量％以上であることを特徴とする多層抄きインクジェット用はがき用紙。
【請求項２】
前記表面層の古紙パルプ配合割合を０質量％以上５０質量％未満とすることを特徴とする請求項１に記載の多層抄きインクジェット用はがき用紙。
【請求項３】
前記裏面層の古紙パルプ配合割合を０質量％以上２０質量％未満とすることを特徴とする請求項１又は２に記載の多層抄きインクジェット用はがき用紙。
【請求項４】
前記表面層、中間層及び裏面層の離解フリーネスがすべて３５０ｍｌ以上６００ｍｌ以下であることを特徴とする請求項１、２又は３に記載の多層抄きインクジェット用はがき用紙。
【請求項５】
前記古紙パルプは、未叩解の古紙パルプであるか、又は、未叩解の古紙パルプのフリーネスを基準としてフリーネスの差異値がＣＦ１００ｍｌ以内の叩解した古紙パルプであることを特徴とする請求項１、２、３又は４に記載の多層抄きインクジェット用はがき用紙。
【請求項６】
前記インク受容層の乾燥塗工量が４〜１５ｇ／ｍ２であることを特徴とする請求項１、２、３、４又は５の多層抄きインクジェット用はがき用紙。
【発明の詳細な説明】
【技術分野】
【０００１】
本発明は、古紙パルプを含有したインクジェット記録用はがき用紙に関するものであり、夾雑物が少なく、インクジェットプリンター印字後の滲みがなく、宛名面における水性ペンでの筆記性に優れ、更には印刷強度などの印刷適性が良好なインクジェット用はがき用紙に関する。
【背景技術】
【０００２】
近年、インクジェット記録方式が一般大衆へ普及するに伴い、はがきにも採用されるようになってきており、インクジェット記録用のはがきに関する技術もある（例えば、特許文献１又は特許文献２を参照。）。
【０００３】
はがきには、通常、郵便番号枠、切手貼り付け枠、又はお年玉付き年賀はがきの抽選番号等が宛名面側に印刷されるが、近年、印刷速度の高速化に伴い、宛名面の表面強度をはじめとする印刷適性への要求が大きくなっている。
【０００４】
また、近年、紙製品での環境配慮としてのリサイクル、すなわち、古紙パルプを多く配合することが重要であり、ユーザーからの要求も大きくなっている。
【０００５】
古紙パルプを配合したはがきに関して、特定の填料を使用又は使用するパルプの離解フリーネスに着目した技術が開示されている（例えば、特許文献３又は特許文献４を参照。）。
【０００６】
さらに、多層抄きインクジェット用紙とした技術も開示されている（例えば、特許文献５又は特許文献６を参照。）。
【先行技術文献】
【特許文献】
【０００７】
【特許文献１】特開平１０−２９７１４８号公報
【特許文献２】特開２００５−６７１６６号公報
【特許文献３】特開２００１−２６０５２７号公報
【特許文献４】特開２００６−２８９８１３号公報
【特許文献５】特開２００２−１２７５９２号公報
【特許文献６】特開２００４−１７７４６１号公報
【非特許文献】
【０００８】
【非特許文献１】「情報用紙 ’９５」、紙業タイムス社、１９９５年４月２０日発行、ｐ．１７６
【非特許文献２】ｈｔｔｐ：／／ｗｗｗ．ｐｏｓｔ．ｊａｐａｎｐｏｓｔ．ｊｐ／ｗｈａｔｓ＿ｎｅｗ／２００８／０８２２＿０２＿ｃ０１．ｐｄｆ
【発明の概要】
【発明が解決しようとする課題】
【０００９】
古紙パルプの配合割合が高くしたとき、次のような弊害が発生する。
１．古紙パルプに含まれる残留インキや除去しきれないゴミなどの影響によって夾雑物が増加すること。
２．リサイクルが進むと繊維の角質化、短繊維化などの影響によって各種強度（例えば、紙力、内部結合強度、引張強度、引裂強度、破裂強度など）が低下すること。
３．前記２を解消するために、過度な紙力増強剤の使用、過度なパルプの叩解が必要となるが、結果としてインクジェット印字適性が低下すること。
４．古紙処理工程で使用する脱墨剤などの界面活性剤が残留するため、基紙が剥き出しである宛名面に印字したときにはフェザリングが発生すること（フェザリングとは、非特許文献１に記載のとおり、いわゆるインク受容層を特別に設けない紙基材表面での滲みを表現するものである。）。
５．インク受容層を設ける場合にも、塗工液の浸透ムラが発生しやすくなる。結果としてインク受容層表面での滲みが発生すること。
６．郵便はがきは、その宛名面に自動区分機を通るときに無色透明の蛍光染料インク（不可視インク）によってバーコードを印字するが（郵便番号と宛名住所を同時に読み取り、その読み取った住所情報をバーコード化して郵便はがきに印字する。）、市場にある古紙の大半が蛍光染料を使用したものであるため、当然これを使用すると蛍光強度の高いはがき用紙となるので、このバーコードを読み取ることができず、後に自動区分する（郵便はがきを配達順に並べ替える（道順組立））ときに支障を来たすこと（非特許文献２参照。）。
【００１０】
古紙パルプを用いた基紙の夾雑物を少なくする対策として、通信面にインク受容層を設ける方法がある。しかし、宛名面については、古紙パルプ中の夾雑物の影響がそのまま出てしまう。古紙パルプ中の夾雑物を減少させる対策としては、古紙処理工程を設ける方法がある。しかし、古紙処理工程の除塵強化がなされ、また脱墨薬品及び漂白薬品の増加を伴うこととなるので、古紙パルプ繊維を傷め、劣化せてしまう。痛んだ古紙パルプは、リサイクルに不適となる。特に脱墨剤の増加は、水性ペンの滲みやフェザリングなどのインクジェット適性にも悪影響を与える。
【００１１】
印刷強度を上げる対策として、表面強度を高くする方法があり、その手段として被覆性の高いポリビニルアルコール等の塗布が挙げられる。しかし、インクジェット用インクの吸収が悪くなり滲みが大きくなる。また、パルプの叩解を進め強度を向上させる方法もあるが、基紙が緻密になるため、同様にインクジェット用インクの吸収が悪くなり、滲みが大きくなる。
【００１２】
また、インク受容層の塗工量が適性でないと、インクジェット印字したときの画像が損なわれるだけでなく、高価になり、更に宛名面の印刷時にも悪影響をもたらす。
【００１３】
最近では、インクジェットプリンターの普及及び高解像度化に伴い、いわゆる通信面側には写真ライクな高精細な画像が望まれている。
【００１４】
前述したように、はがきに要求される特性は多岐に渡り、従来技術ではこれらの特性を十分に満足させるまでには至っていなかった。
【００１５】
特許文献３又は特許文献４に記載されている特定の填料を使用又は使用するパルプの離解フリーネスに着目した技術では、非塗工面の耐刷力に乏しく事実上印刷をすることはできない。
【００１６】
さらに、特許文献５又は特許文献６に記載された多層抄きインクジェット用紙は、古紙パルプの配合については触れておらず、この製造方法では前記特性を十分に満足させるという課題を解決することができない。
【００１７】
したがって、本発明は、このような従来の技術がもっていた問題を解決しようとするものであり、古紙パルプ配合のインクジェット記録用はがきに関し、夾雑物が少なく、インクジェットプリンター印字で滲みがなく、宛名面における水性ペンでの筆記性に優れ、
古紙パルプを含ませたときに増加する蛍光によるバーコード読み取りの不良の問題を生じさせず、更には印刷強度などの印刷適性が良好なインクジェット用はがき用紙を提供することを目的とする。
【課題を解決するための手段】
【００１８】
本発明者らは鋭意検討の結果、基紙全体での古紙パルプ配合割合を２０質量％以上とした場合において、基紙を多層抄きとし、片面側のみインク受容層を設け、中間の層に古紙パルプ配合割合を５０質量％以上として古紙パルプを多く配合することで、はがき表裏面の夾雑物が少なく、インクジェットプリンター印字後の滲みがなく、印刷強度などの印刷適性が良好な高いインクジェット用はがき用紙を完成するに至った。具体的には、本発明に係る多層抄きインクジェット用はがき用紙は、３層以上の多層抄きの基紙の片面側に顔料を主体として含有するインク受容層を設け、前記基紙の反対面側にはインク受容層を設けずに基紙を剥き出しの状態とし、かつ、前記基紙全体の古紙パルプ配合割合が２０質量％以上である多層抄きインクジェット用はがき用紙において、前記基紙の層のうち、前記インク受容層と接する層を表面層、反対側の層を裏面層、該表面層と該裏面層との中間に位置する層を中間層とそれぞれ表記したとき、該中間層が１層以上で形成され、かつ、該中間層の古紙パルプ配合割合が５０質量％以上であることを特徴とする。
【００１９】
本発明に係る多層抄きインクジェット用はがき用紙では、前記表面層の古紙パルプ配合割合を０質量％以上５０質量％未満とすることが好ましい。
【００２０】
本発明に係る多層抄きインクジェット用はがき用紙は、前記裏面層の古紙パルプ配合割合を０質量％以上２０質量％未満とすることが好ましい。
【００２１】
本発明に係る多層抄きインクジェット用はがき用紙は、前記表面層、中間層及び裏面層の離解フリーネスがすべて３５０ｍｌ以上６００ｍｌ以下であることが好ましい。
【００２２】
本発明に係る多層抄きインクジェット用はがき用紙は、前記古紙パルプは、未叩解の古紙パルプであるか、又は、未叩解の古紙パルプのフリーネスを基準としてフリーネスの差異値がＣＦ１００ｍｌ以内の叩解した古紙パルプであることが好ましい。
【００２３】
本発明に係る多層抄きインクジェット用はがき用紙は、前記インク受容層の乾燥塗工量が４〜１５ｇ／ｍ２であることが好ましい。
【発明の効果】
【００２４】
本発明に係る多層抄きインクジェット記録用はがきは、前記の構成をとることによって、基紙全体の古紙パルプ配合割合を２０質量％以上にした場合においても夾雑物が少なく、インクジェット印字後の滲みがなく、宛名面における毛筆、水性ペンなどでの筆記性に優れ、印刷強度をはじめとする良好な印刷適性を有する。また、古紙パルプを含ませたときに増加する蛍光によるバーコード読み取りの不良の問題も生じさせない。
【発明を実施するための形態】
【００２５】
以下本発明について実施形態を示して詳細に説明するが、本発明はこれらの記載に限定して解釈されない。本発明の効果を奏する限り、実施形態は種々の変形をしてもよい。
【００２６】
本実施形態に係る多層抄きインクジェット用はがき用紙は、基紙の片面側に顔料を主体として含有するインク受容層を設け、基紙の反対面側にはインク受容層を設けずに基紙を剥き出しの状態としている。そして、基紙は、（１）３層以上の多層抄きであり、（２）基紙全体の古紙パルプ配合割合が２０質量％以上であり、（３）インク受容層と接する層を表面層、反対側の層を裏面層、該表面層と該裏面層との中間に位置する層を中間層とした場合、中間層を１層以上とし、かつ、該中間層の古紙パルプ配合割合を５０質量％以上とする。
【００２７】
基紙全体の古紙パルプ配合割合が２０質量％未満であると、古紙を再利用し、リサイクル率を高め環境に配慮するという本発明の目的を達成しにくくなる。基紙全体の古紙パルプ配合割合は、高いほうが環境配慮とすることができる。しかし、夾雑物が少なく、インクジェット印字後の滲みがなく、宛名面における毛筆、水性ペンなどでの筆記性に優れ、印刷強度をはじめとする良好な印刷適性を付与するためには、後述するとおり、基紙全体の古紙パルプ配合割合の上限を７０質量％とすることが好ましい。
【００２８】
表面層、中間層、裏面層に均一に古紙パルプを配合した場合又は単層抄きの場合には、夾雑物は古紙パルプ配合割合に相関して多くなってしまう。さらに、表面層、裏面層への古紙パルプ配合割合が高くなれば、更に夾雑物は増加する。夾雑物が増加すると見た目が悪くなるだけでなく、宛名面となる裏面の場合では、郵便番号が自動区分機で読み取れなくなる、お年玉付き年賀はがきの抽選番号等が読み取れなくなる、更には住所が読み取り難くなるなどの弊害が発生する。そこで、中間層の古紙パルプ配合割合を５０質量％以上とする。さらに、中間層の古紙パルプ配合割合を表面層、裏面層よりも高めることが好ましい。古紙パルプ配合割合を高くした場合には、褪色の弊害を少なくする観点からも、中間層により多くの古紙を配合することが好ましい。また、古紙パルプを含ませたときに増加する蛍光によるバーコード読み取りの不良の問題を生じさせないためには、より内側である中間層に古紙パルプを使用することが好ましい。
【００２９】
なお、古紙パルプ配合割合は、数１によって算出する。
（数１）古紙パルプ配合割合（％）＝古紙パルプ配合量÷（バージンパルプ配合量＋古紙パルプ配合量）×１００
【００３０】
また、生産時には自己回流損紙が発生するが、この自己回流損紙を使用しても支障は無い。ただし、自己回流損紙は、古紙パルプ配合量に含めないにもかかわらず古紙パルプを実質含むため、基紙の表裏に出ないように中間層で使用することが好ましい。さらには、オンマシンでインク受容層を塗工する場合は、インク受容層塗設済みの自己回流損紙を使用するので、プレスパート及びドライヤー汚れを軽減するために中間層で使用することがより好ましくなる。以上のことから単層抄きの場合は、夾雑物の面だけでなく抄紙機上の工程汚れの面でも不利となる。
【００３１】
表面層、中間層、裏面層に均一に古紙パルプを配合した場合又は単層抄きの場合には、印刷強度は古紙パルプ配合割合に相関して低下してしまう。さらに、裏面層への古紙パルプ配合割合が高くなれば、更に印刷強度は低下する。印刷強度が低下すると、紙剥け、ピッキングなどの品質上の問題だけでなく、ブランケットへのパイリング等も発生し印刷作業性にも支障を来たす。
【００３２】
中間層だけに古紙パルプを配合することによって、所望の、基紙全体に対する古紙パルプ配合割合を達成することができる場合には、表面層及び裏面層には、古紙パルプを配合せずともよい。
【００３３】
基紙全体に対する古紙パルプ配合割合を高くしたい場合、中間層だけに古紙パルプを配合しただけでは所定の配合割合に到達しない場合は、表面層にも古紙パルプを配合することができる。例えば、基紙全体に対する古紙パルプ配合割合を２５質量％以上にしたい場合である。その場合、表面層への古紙パルプ配合割合は５０質量％未満、好ましくは４０質量％未満、より好ましくは３０質量％未満なるように古紙パルプを配合する。ここで、表面層への古紙パルプ配合割合は５０質量％未満となるように、中間層に配合する古紙パルプ配合割合を高くする方針で配合を決める。表面層が古紙パルプ配合割合５０質量％以上では、インク受容層を設けても夾雑物が隠しきれず、また古紙パルプに残留する脱墨剤の影響によって基紙表面のサイズ性付与が困難となり、インク受容層を塗工するときにムラが発生するなどの弊害となる。また、褪色の弊害が出やすい。
【００３４】
基紙全体に対する古紙パルプ配合割合を更に高くしたい場合、中間層及び表面層に古紙パルプを配合しただけでは所定の配合割合に到達しない場合は、更に裏面層にも古紙パルプを配合することができる。例えば、基紙全体に対する古紙パルプ配合割合を３０質量％以上にしたい場合である。その場合、裏面層への古紙パルプ配合割合は２０質量％未満、好ましくは１５質量％未満となるように古紙パルプを配合する。ここで、表面層への古紙パルプ配合割合は５０質量％未満、かつ、裏面層への古紙パルプ配合割合が２０質量％未満となるように、中間層に配合する古紙パルプ配合割合を高くする方針で配合を決定する。裏面層が古紙パルプ配合割合２０質量％以上では、夾雑物が多く見た目が悪くなるだけでなく、宛名面となる裏面の場合、郵便番号が自動区分機で読み取れなくなる、お年玉付き年賀はがきの抽選番号等が読み取れなくなる、更には住所が読み取り難くなるなどの弊害が発生する。また、古紙パルプに残留する脱墨剤の影響によって基紙表面のサイズ性付与が困難となり、水性ペンでの筆記性やインクジェット印字した場合にもフェザリング発生などの弊害が発生する。また、褪色の弊害が出やすい。
【００３５】
なお、前記説明においては、中間層に古紙パルプを多く含ませることで、表面層及び裏面層に含ませる古紙パルプを少なくする形態を示したが、表面層及び裏面層に悪影響が出ない範囲で、古紙パルプを配合し、その残りを中間層に配合してもよい。実操業では自己回流損紙の使用、各層のバランスを考慮すると、中間層だけに古紙パルプを配合する場合の好適な基紙全体の古紙パルプ配合割合は２０〜３５質量％となり、中間層と表面層とに、又は中間層と裏面層とに古紙パルプを配合する場合の好適な基紙全体の古紙パルプ配合割合は２０〜５０質量％となり、中間層、表面層及び裏面層すべてに古紙パルプを配合する場合の好適な基紙全体の古紙パルプ配合割合は２５〜７０質量％となる。この場合において、基紙全体の古紙パルプ配合割合よりも中間層の古紙パルプ配合割合を高くすることが好ましい。
【００３６】
基紙に用いる各層のパルプの離解フリーネスは、いずれも３５０ｍｌ以上６００ｍｌ以下、好ましくは４００ｍｌ以上５７０ｍｌ以下とする。３５０ｍｌ未満では、基紙が緻密となりインクジェットプリンター適性が悪化する。また、６００ｍｌを超えると繊維間結合が弱くなり、紙力の低下が生じ印刷に耐えうることができず支障をきたす。本発明における離解フリーネスは、基紙を各層に分離しＴａｐｐｉ離解機（ＪＩＳ Ｐ  ８２２０：１９９８に準拠）を用いて固形分濃度１質量％とし、２５分間離解調製したスラリーをカナダ標準形ろ水度試験機（ＪＩＳ Ｐ  ８１２１：１９９５に準拠）で測定することによって得られる。
【００３７】
本発明の基紙に用いる古紙パルプは、未叩解の古紙パルプであるか、又は、未叩解の古紙パルプのフリーネスを基準としてフリーネスの差異値がＣＦ１００ｍｌ以内の叩解した古紙パルプであることが好ましい。未叩解のフリーネスと叩解によるフリーネスとの差異値（以下、「フリーネス差異値」と略す。）をＣＦ１００ｍｌ以内、好ましくは８０ｍｌ以内とし、使用する。古紙パルプは、少なくとも一回以上離解、叩解、乾燥を経ているためフレッシュパルプよりも短繊維化・角質化が進んでいる。このため過度な叩解を施した古紙パルプは、急激に基紙を緻密にすると推測され、そのため古紙パルプのフリーネス差異値がＣＦ１００ｍｌを超えた場合、インクジェットの印字適性が低下してしまう。
【００３８】
基紙に用いる古紙パルプは、大きく上質系、中質系に分けられるが、褪色を避けるために上質系古紙パルプを使用することが好ましい。上質系古紙パルプとしては、上白・罫白・カード・模造・色上・ケント・白アート・ミルクカートンなどの古紙から調製されたパルプが挙げられる。本発明に使用される古紙として離解、除塵処理だけでなく、好ましくは、脱墨、漂白、インク分散、洗浄などの各工程を経た後の古紙パルプを使用する。特に多層抄きの場合、抄き合わせ後にプレスパートで加圧脱水するときに、微細なインクは別の層へ移動することがある。したがって、古紙処理工程には微細インクを除去できる洗浄装置を設置し、当該装置による洗浄工程を経ることがより好ましい。
【００３９】
中質系古紙パルプの代表として、新聞、雑誌、切付、中質反古、茶模造、段ボール、台紙・地券、ボール紙などから調製されるパルプが挙げられる。
【００４０】
基紙に用いるパルプとしては、古紙パルプの他に、バージンパルプとして広葉樹漂白サルファイトパルプ（ＬＢＳＰ）、広葉樹漂白クラフトパルプ（ＬＢＫＰ）、針葉樹漂白サルファイトパルプ（ＮＢＳＰ）、針葉樹漂白クラフトパルプ（ＮＢＫＰ）、機械パルプ（ＧＰ、ＴＭＰ、ＢＣＴＭＰ）などを有利に用いる。また、必要に応じて、木材パルプ以外に、非木材パルプ、合成パルプ、合成繊維などを適宜用いてもよい。
【００４１】
本発明においては、基紙に填料を添加してもよい。具体的には、水和珪酸、ホワイトカーボン、タルク、カオリン、クレー、炭酸カルシウム、酸化チタン、アルミノケイ酸塩、焼成クレー、合成樹脂填料などの公知の填料を併用することができる。
【００４２】
所定のフリーネスに叩解されたパルプスラリーは、長網抄紙機、ツインワイヤー抄紙機又は円網抄紙機によって３層以上の多層で抄紙される。これらの抄紙機のコンビーネーションでもかまわない。この場合、必要に応じて分散助剤、乾燥紙力増強剤、サイズ剤、定着剤、ｐＨ調節剤、染料、有色顔料、蛍光増白剤なども適宜添加することが可能である。ここで叩解方法は、フレッシュパルプと古紙パルプとを混合してから叩解するいわゆる混合叩解を行う方法、又はフレッシュパルプと古紙パルプとを別々に叩解するいわゆる単独叩解を行ってから混合する方法でもどちらでもよい。
【００４３】
表面層、中間層、裏面層を設けた３層以上の多層で抄紙されるが、各層の坪量は均等である必要はなく、例えば中間層の坪量を、表面層の坪量及び裏面層の坪量よりも相対的に大きくすることも可能である。さらに、表面層及び裏面層を各１層とし中間層を２層以上にすることも可能である。
【００４４】
本発明では、前記のようにして多層抄き合せによって抄造された基紙の表面に必要に応じてサイズ液を塗布してもよい。基紙の表面としては、インク受容層を設ける予定の面又は及びその裏面である。具体的には、酸化澱粉、自家変成澱粉、尿素リン酸化澱粉、ポリアクリルアマイド、ポリビニルアルコールなどの表面サイズ剤、ｐＨ調節剤、染料、有色顔料、蛍光増白剤などの公知の資材を使用することができる。
【００４５】
サイズ液の塗布方式としては、コンベンショナルサイズプレス、ゲートロールサイズプレス、フィルムトランスファー方式のサイズプレス、エアナイフコーター、ロッドコーターなどを用いることができる。
【００４６】
また、必要に応じてフィルムトランスファー方式のサイズプレス、エアナイフコーター、ロッドコーターなどを用いて裏面（宛名面側）だけの塗布としてもよい。
【００４７】
このようにして製造した基紙（紙支持体）に直接にインク受容層を設けてもよいが、予め基紙表面を平滑化する目的で、マシンカレンダー、ソフトカレンダー、熱キャレンダー、ラスタープレスなどの処理を施すことが好ましい。
【００４８】
インク受容層に用いる顔料としては、合成非晶質シリカ、コロイダルシリカ、コロイダルアルミナ、擬ベーマイト、水酸化アルミニウム、アルミナ、リトポン、加水ハロイサイト、炭酸マグネシウム、水酸化マグネシウム、珪酸アルミニウム、ケイソウ土、珪酸カルシウム、珪酸マグネシウム、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイトなどの白色無機顔料はもちろんのこと、スチレン系プラスチックピグメント、アクリル系プラスチックピグメント、ポリエチレン、マイクロカプセル、尿素樹脂、メラミン樹脂などの有機顔料も使用することができるが、コストと高いインク吸収性の点から、合成非晶質シリカが好ましく用いられる。
【００４９】
インク受容層には、顔料のほか、次のバインダーを用いる。例えば、ポリビニルアルコール、ポリエチレン酢酸ビニル、変性ポリビニルアルコール、ヒドロキシエチルセルロース、カルボキシメチルセルロース等のセルロース誘導体、ポリビニルピロリドン、ポリビニルピリジン、ポリアクリルアミド、ポリエチレンオキサイド、ポリプロピレンオキサイド、でんぷん、変性でんぷん、ポリアクリル酸、ポリアクリル酸ソーダ、アルギン酸ソーダ、ポリスチレンスルホン酸ソーダ、カゼイン、ゼラチン、テルペン等の水溶性バインダーや、ポリエチレン、ポリプロピレン、ポリイソブチレン、ポリスチレン、ポリ塩化ビニル、ポリ塩化ビニリデン、ポリ酢酸ビニル、ポリビニルアセタール、ポリアクリルアミド、ポリアクリル酸エチル、ポリメタクリル酸メチル、ポリアクリロニトリル、ポリテトラフルオロエチレン、ポリ弗化ビニリデン、ポリブタジエン、ポリイソプレン、ポリクロロプレン、ナイロン、ポリエチレンテレフタレート、ポリブチレンテレフタレート、ポリカーボネート、ポリアセタール、ポリビスクロロメチルオキサシクロブタン、ポリフェニレンオキサイド、ポリスルフォン、ポリ−ｐ−キシリレン、ポリイミド、ポリベンズイミダゾール、フェノール樹脂、尿素樹脂、メラミン樹脂、エポキシ樹脂、アルキド樹脂、不飽和ポリエステル樹脂、ジアリルフタレート樹脂、スチレン−ブタジエン共重合体、変性スチレン−ブタジエン共重合体、アクリロニトリル−ブタジエン共重合体、メチルメタアクリレート−ブタジエン共重合体、アクリル酸エステル−メタアクリル酸エステル共重合体、酢酸ビニル−マレイン酸エステル共重合体、酢酸ビニル−アクリル共重合体、エチレン−酢酸ビニル−アクリル共重合体等のエマルジョン型バインダー、又はエマルジョン型であるウレタン樹脂バインダーを例示することができる。これらのバインダーの重合度、ケン化度、ガラス転移温度、最低造膜温度は、限定されない。また、これらの分子鎖中に架橋性の官能基を付加しても構わない。
【００５０】
インク受容層には、インクジェットインクの定着性と発色性を向上させるために、カチオン性高分子を主成分とする次のようなインク定着剤を用いる。このようなカチオン性ポリマーとしては、ポリエチレンイミン、エピクロルヒドリン変性ポリアルキルアミン、ポリアミンポリアミドエピクロルヒドリン、ジメチルアミンアンモニアエピクロルヒドリン、ポリビニルベンジルトリメチルアンモニウムハライド、ポリジアクリルジメチルアンモニウムハライド、ポリジメチルアミノエチルメタクリレート塩酸塩、ポリビニルピリジウムハライド、カチオン性ポリアクリルアミド、カチオン性ポリスチレン共重合体、ジアリルジメチルアンモニウムクロライド重合物、ジアリルジメチルアンモニウムクロライド二酸化硫黄共重合物、ジアリルジメチルアンモニウムクロライドアミド共重合物、ジシアンジアミドホルマリン重縮合物、ジシアンジアミドジエチレントリアミン重縮合物、ポリアリルアミン、ポリアリルアミン塩酸塩、ポリアクリルアミド系樹脂、ポリアミドエポキシ樹脂、メラミン樹脂酸コロイド、尿素系樹脂、カチオン変性ＰＶＡ、アミノ酸型両性界面活性剤、ベタイン型化合物、その他第４級アンモニウム塩類、ポリアミンなどが用いられる。
【００５１】
インク受容層に用いる塗工液には、必要に応じて分散剤、消泡剤、ｐＨ調整剤、湿潤剤、保水剤、増粘剤、架橋剤、離型剤、防腐剤、柔軟剤、ワックス、導電防止剤、帯電防止剤、サイズ剤、耐水化剤、可塑剤、蛍光増白剤、着色顔料、着色染料、還元剤、紫外線吸収剤、酸化防止剤、香料、脱臭剤などを適宜選定して添加することができる。また、例えばシリカスラリーに含有させる、バインダーに含有させるなど、これらを添加する場所、方法についても限定されない。
【００５２】
インク受容層に関しては、一般の塗工機、例えば、ブレードコーター、ロールコーター、エアナイフコーター、ロッドコーター、リップコーター、カーテンコーター、スプレーコーター、ダイコーター、チャンブレックスコーター、チップブレードコーターなどによってオフマシン又はオンマシンで塗工する。
【００５３】
塗工液は、乾燥塗工量が通信面に４〜１５ｇ／ｍ２、好ましくは５〜１３ｇ／ｍ２の範囲で塗工する。乾燥塗工量が４ｇ／ｍ２未満の場合は、インクジェット印字品質が低下する。乾燥塗工量が１５ｇ／ｍ２を超えるとインクジェットプリンター内で塗工層の脱落などが発生し印字汚れを発生し、更には宛名面の印刷時にも、はがき用紙のエッジ部からの粉落ち原因になる。当然薬品費も掛かるので、コスト面でも不利となる。
【００５４】
塗工後の乾燥方式としては、熱風乾燥、赤外乾燥、ドラム乾燥等が挙げられるが、本発明においては特に限定されるものではない。
【００５５】
また、塗工層の乾燥後に、必要に応じてマシンカレンダー、スーパーカレンダー、ソフトカレンダーなどの処理を行ってもよい。本発明においては、処理方式は特に限定されるものではない。
【実施例】
【００５６】
次に、本発明の実施例を挙げて説明するが、本発明はこれらの例に限定されるものではない。また、「部」及び「％」は、特に明示しない限り質量部及び質量％を示す。なお、配合において示す部数は、実質成分の数量である。
【００５７】
（実施例１）
＜基紙の作製＞
表面層のパルプ配合を広葉樹漂白クラフトパルプ１００部（表面層の離解フリーネス５００ｍｌ）、中間層のパルプ配合を広葉樹漂白クラフトパルプ１０部及び未叩解上質系古紙パルプ９０部（中間層の離解フリーネス５００ｍｌ）、裏面層のパルプ配合を広葉樹漂白クラフトパルプ１００部（裏面層の離解フリーネス５００ｍｌ）の各パルプ原料に対して、表面層、中間層、裏面層共通でカチオン化澱粉（ネオタック４０Ｔ、日本食品加工社製）を１．０部、酸性ロジンサイズ剤０．１部（ＡＬ１２１２、星光ＰＭＣ製）、液体硫酸バンド１部、及びタルクを灰分５％になるよう添加量を調整して配合した紙料を各々長網抄紙機にて抄紙し、表面層坪量６０ｇ／ｍ２、中間層坪量６０ｇ／ｍ２、裏面層坪量６０ｇ／ｍ２の３層を抄き合わせ１８０ｇ／ｍ２の基紙を製造した。
＜サイズ液の塗布＞
酸化澱粉（王子エースＡ：王子コーンスターチ社製）糊液をサイズ液とし、基紙の両面に乾燥塗工量が片面当たり１ｇ／ｍ２となるようにサイズプレスで塗布し、シリンダードライヤーで乾燥した。スチールカレンダーを用いて線圧４０ｋｇ／ｃｍ、２５℃、２ニップ１パスの条件で表面処理を行った。
＜インク受容層用塗工液の調製＞
合成非晶質シリカ（ニップジェルＢＹ４００：東ソーシリカ社製）１００部に、水とｐＨ調整剤として酢酸０．５部を添加し、カウレス分散機で２８％の顔料スラリーを調製した。この顔料スラリーにポリビニルアルコール１５部（ＰＶＡ−１１７：クラレ社製）、ポリエチレン酢酸ビニルバインダー３５部（スミカフレックス４５０：住友化学社製）、及びインク定着剤１５部（ＳＲ１００１：田岡化学社製）を添加・攪拌し、更に水を添加し、固形分濃度が２０％の塗工液を得た。
＜インク受容層の形成＞
得られたインク受容層用塗工液を通信面に乾燥塗工量が８ｇ／ｍ２となるようにエアナイフコーターで塗工し、エアドライヤーで熱風乾燥した。さらに、ソフトカレンダーを用いて線圧３０ｋｇ／ｃｍ、２５℃、２ニップ１パスの条件で表面処理を行い、インクジェット用はがき用紙を作製した。ここでの基紙全体の古紙パルプ配合割合は、３０％となった。
【００５８】
（実施例２）
表面層のパルプ配合を広葉樹漂白クラフトパルプ６０部及び未叩解上質系古紙パルプ４０部（表面層の離解フリーネス５００ｍｌ）とし、中間層のパルプ配合を広葉樹漂白クラフトパルプ５０部及び未叩解上質系古紙パルプ５０部（中間層の離解フリーネス５００ｍｌ）とした以外は、実施例１に準じインクジェット用はがき用紙を作製した。ここでの基紙全体の古紙パルプ配合割合は、３０％となった。
【００５９】
（実施例３）
表面層のパルプ配合を広葉樹漂白クラフトパルプ８０部及び未叩解上質系古紙パルプ２０部（表面層の離解フリーネス５００ｍｌ）とし、中間層のパルプ配合を広葉樹漂白クラフトパルプ３０部及び未叩解上質系古紙パルプ７０部（中間層の離解フリーネス５００ｍｌ）とし、裏面層のパルプ配合を広葉樹漂白クラフトパルプ１００部（裏面層の離解フリーネス５００ｍｌ）とした以外は、実施例１に準じインクジェット用はがき用紙を作製した。ここでの基紙全体の古紙パルプ配合割合は、３０％となった。
【００６０】
(実施例４)
表面層のパルプ配合を広葉樹漂白クラフトパルプ１００部（表面層の離解フリーネス５００ｍｌ）とし、中間層のパルプ配合を広葉樹漂白クラフトパルプ２５部及び未叩解上質系古紙パルプ７５部（中間層の離解フリーネス５００ｍｌ）とし、裏面層のパルプ配合を広葉樹漂白クラフトパルプ８５部及び未叩解上質系古紙パルプ１５部（裏面層の離解フリーネス５００ｍｌ）とした以外は、実施例１に準じインクジェット用はがき用紙を作製した。ここでの基紙全体の古紙パルプ配合割合は、３０％となった。
【００６１】
（実施例５）
表面層のパルプ配合を広葉樹漂白クラフトパルプ１００部（表面層の離解フリーネス５００ｍｌ）とし、中間層のパルプ配合を広葉樹漂白クラフトパルプ２０部及び未叩解上質系古紙パルプ８０部（中間層の離解フリーネス５００ｍｌ）とし、裏面層のパルプ配合を広葉樹漂白クラフトパルプ９０部及び未叩解上質系古紙パルプ１０部（裏面層の離解フリーネス５００ｍｌ）とした以外は、実施例１に準じインクジェット用はがき用紙を作製した。ここでの基紙全体の古紙パルプ配合割合は、３０％となった。
【００６２】
（実施例６）
表面層のパルプ配合を広葉樹漂白クラフトパルプ６０部及び未叩解上質系古紙パルプ４０部（表面層の離解フリーネス５００ｍｌ）とし、中間層のパルプ配合を広葉樹漂白クラフトパルプ２０部及び未叩解上質系古紙パルプ８０部（中間層の離解フリーネス５００ｍｌ）とし、裏面層のパルプ配合を広葉樹漂白クラフトパルプ８５部及び未叩解上質系古紙パルプ１５部（裏面層の離解フリーネス５００ｍｌ）とした以外は、実施例１に準じインクジェット用はがき用紙を作製した。ここでの基紙全体の古紙パルプ配合割合は、４５％となった。
【００６３】
（実施例７）
表面層のパルプ配合を広葉樹漂白クラフトパルプ８０部及び未叩解上質系古紙パルプ２０部（表面層の離解フリーネス５００ｍｌ）とし、中間層のパルプ配合を未叩解上質系古紙パルプ１００部（中間層の離解フリーネス５００ｍｌ）とし、裏面層のパルプ配合を広葉樹漂白クラフトパルプ８５部及び未叩解上質系古紙パルプ１５部（裏面層の離解フリーネス５００ｍｌ）とした以外は、実施例１に準じインクジェット用はがき用紙を作製した。ここでの基紙全体の古紙パルプ配合割合は、４５％となった。
【００６４】
（実施例８）
表面層のパルプ配合を広葉樹漂白クラフトパルプ６０部及び未叩解上質系古紙パルプ４０部（表面層の離解フリーネス５００ｍｌ）とし、中間層のパルプ配合を広葉樹漂白クラフトパルプ１５部及び未叩解上質系古紙パルプ８５部（中間層の離解フリーネス５００ｍｌ）とし、裏面層のパルプ配合を広葉樹漂白クラフトパルプ９０部及び未叩解上質系古紙パルプ１０部（裏面層の離解フリーネス５００ｍｌ）とした以外は、実施例１に準じインクジェット用はがき用紙を作製した。ここでの基紙全体の古紙パルプ配合割合は、４５％となった。
【００６５】
（実施例９）
表面層のパルプ配合を広葉樹漂白クラフトパルプ１００部（表面層の離解フリーネス５００ｍｌ）とし、中間層のパルプ配合を広葉樹漂白クラフトパルプ４０部及び未叩解上質系古紙パルプ６０部（中間層の離解フリーネス５００ｍｌ）、裏面層のパルプ配合を広葉樹漂白クラフトパルプ１００部（裏面層の離解フリーネス５００ｍｌ）とし、表面層坪量４５ｇ／ｍ２、中間層を坪量４５ｇ／ｍ２の層で２層抄き合せ、裏面層坪量４５ｇ／ｍ２を抄き合わせ１８０ｇ／ｍ２としたこと以外は、実施例１に準じインクジェット用はがき用紙を作製した。ここでの基紙全体の古紙パルプ配合割合は、３０％となった。
【００６６】
（実施例１０）
表面層のパルプ配合を広葉樹漂白クラフトパルプ５５部及び未叩解上質系古紙パルプ４５部（表面層の離解フリーネス５００ｍｌ）とし、中間層のパルプ配合を広葉樹漂白クラフトパルプ１０部及び未叩解上質系古紙パルプ９０部（中間層の離解フリーネス５００ｍｌ）とし、裏面層のパルプ配合を広葉樹漂白クラフトパルプ８５部及び未叩解上質系古紙パルプ１５部（裏面層の離解フリーネス５００ｍｌ）とし、表面層坪量４５ｇ／ｍ２、中間層を坪量４５ｇ／ｍ２の層で２層抄き合せ、裏面層坪量４５ｇ／ｍ２を抄き合わせ１８０ｇ／ｍ２としたこと以外は、実施例１に準じインクジェット用はがき用紙を作製した。ここでの基紙全体の古紙パルプ配合割合は、６０％となった。
【００６７】
（実施例１１）
上質系古紙パルプの未叩解のフリーネスは、５００ｍｌであり、これを、ビーターを用いて４％濃度で単独叩解して、フリーネスを４３０ｍｌとした。したがって、フリーネス差異値を７０ｍｌとした。フリーネス差異値が７０ｍｌの上質系古紙パルプを用いた以外は、実施例１に準じインクジェット用はがき用紙を作製した。中間層の離解フリーネスは４３７ｍｌ、基紙全体の古紙パルプ配合割合は、３０％となった。
【００６８】
（実施例１２）
表面層、中間層、裏面層の離解フリーネスを各々５５０ｍｌとしたこと以外は、実施例１に準じインクジェット用はがき用紙を作製した。ここでの基紙全体の古紙パルプ配合割合は、３０％となった。
【００６９】
（実施例１３）
表面層、中間層、裏面層の離解フリーネスを各々４００ｍｌとしたこと以外は、実施例１に準じインクジェット用はがき用紙を作製した。ここでの基紙全体の古紙パルプ配合割合は、３０％となった。
【００７０】
（実施例１４）
インク受容層の乾燥塗工量を６ｇ／ｍ２としたこと以外は、実施例１に準じインクジェット用はがき用紙を作製した。ここでの基紙全体の古紙パルプ配合割合は、３０％となった。
【００７１】
（実施例１５）
インク受容層の乾燥塗工量を１２ｇ／ｍ２としたこと以外は、実施例１に準じインクジェット用はがき用紙を作製した。ここでの基紙全体の古紙パルプ配合割合は、３０％となった。
【００７２】
（実施例１６）
中間層のパルプ配合を広葉樹漂白クラフトパルプ４０部及び未叩解上質系古紙パルプ６０部（中間層の離解フリーネス５００ｍｌ）としたこと以外は、実施例１に準じインクジェット用はがき用紙を作製した。ここでの基紙全体の古紙パルプ配合割合は、２０％となった。
【００７３】
（実施例１7 ）
表面層、中間層、裏面層の離解フリーネスを各々６００ｍｌとしたこと以外は、実施例１に準じインクジェット用はがき用紙を作製した。ここでの基紙全体の古紙パルプ配合割合は、３０％となった。
【００７４】
（実施例１８）
表面層、中間層、裏面層の離解フリーネスを各々３５０ｍｌとしたこと以外は、実施例１に準じインクジェット用はがき用紙を作製した。ここでの基紙全体の古紙パルプ配合割合は、３０％となった。
【００７５】
（実施例１９）
インク受容層の乾燥塗工量を４ｇ／ｍ２としたこと以外は、実施例１に準じインクジェット用はがき用紙を作製した。ここでの基紙全体の古紙パルプ配合割合は、３０％となった。
【００７６】
（実施例２０）
インク受容層の乾燥塗工量を１５ｇ／ｍ２としたこと以外は、実施例１に準じインクジェット用はがき用紙を作製した。ここでの基紙全体の古紙パルプ配合割合は、３０％となった。
【００７７】
（比較例１）
表面層のパルプ配合を広葉樹漂白クラフトパルプ６５部及び未叩解上質系古紙パルプ３５部（表面層の離解フリーネス５００ｍｌ）とし、中間層のパルプ配合を広葉樹漂白クラフトパルプ１００（中間層の離解フリーネス５００ｍｌ）とし、裏面層のパルプ配合を広葉樹漂白クラフトパルプ７５部、未叩解上質系古紙パルプ２５部（裏面層の離解フリーネス５００ｍｌ）とした以外は、実施例１に準じインクジェット用はがき用紙を作製した。ここでの基紙全体の古紙パルプ配合割合は、３０％となった。
【００７８】
（比較例２）
表面層のパルプ配合を広葉樹漂白クラフトパルプ１５部及び未叩解上質系古紙パルプ８５部（表面層の離解フリーネス５００ｍｌ）とし、中間層のパルプ配合を広葉樹漂白クラフトパルプ１００（中間層の離解フリーネス５００ｍｌ）とし、裏面層のパルプ配合を広葉樹漂白クラフトパルプ８５部、未叩解上質系古紙パルプ１５部（裏面層の離解フリーネス５００ｍｌ）とした以外は、実施例１に準じインクジェット用はがき用紙を作製した。ここでの基紙全体の古紙パルプ配合割合は、３０％となった。
【００７９】
（比較例３）
表面層のパルプ配合を広葉樹漂白クラフトパルプ６０部及び未叩解上質系古紙パルプ４０部（表面層の離解フリーネス５００ｍｌ）とし、中間層のパルプ配合を広葉樹漂白クラフトパルプ１００（中間層の離解フリーネス５００ｍｌ）とし、裏面層のパルプ配合を広葉樹漂白クラフトパルプ５０部、未叩解上質系古紙パルプ５０部（裏面層の離解フリーネス５００ｍｌ）とした以外は、実施例１に準じインクジェット用はがき用紙を作製した。ここでの基紙全体の古紙パルプ配合割合は、３０％となった。
【００８０】
（比較例４）
単層抄きでパルプ配合を広葉樹漂白クラフトパルプ７０部及び未叩解上質系古紙パルプ３０部（表面層の離解フリーネス５００ｍｌ）とし、１８０ｇ／ｍ２の基紙を製造した以外は、実施例１に準じインクジェット用はがき用紙を作製した。ここでの基紙全体の古紙パルプ配合割合は、３０％となった。
【００８１】
（比較例５）
中間層のパルプ配合を広葉樹漂白クラフトパルプ４５部及び未叩解上質系古紙パルプ５５部（中間層の離解フリーネス５００ｍｌ）としたこと以外は、実施例１に準じインクジェット用はがき用紙を作製した。ここでの基紙全体の古紙パルプ配合割合は、１８％となった。
【００８２】
以上の実施例及び比較例において得られたインクジェットはがき用紙について、表１に表面（通信面）及び裏面（宛名面）の夾雑物視感評価、インクジェット印字適性、宛名面ペン書きサイズ度評価、印刷適性（印刷強度及び作業性）評価の結果を示す。表２に実施例比較例における古紙パルプ配合割合を示す。
【００８３】
＜評価方法＞
得られたインクジェット記録用はがきは、２３℃−５０％ＲＨの恒温恒湿室で２４時間調湿後、同環境下でそれぞれ次に示す方法によって、評価を行った。
【００８４】
＜夾雑物測定＞
紙塵測定装置ＤＦ１０００（Ｖｅｒ３．００）（王子計測機器社製）を用いて夾雑物の合計面積を測定した。なお、測定条件として、Ｍ．Ｄ．Ａ．（ｍｉｎｉｍｕｍ  ｄｅｔｅｃｔｉｏｎ  ａｒｅａ）＝０．０５ｍｍ２、しきい値を３４とした。
【００８５】
前記結果及び視感評価を基に次に示す要領によって記述することにした。
◎…夾雑物の視感が非常に少なく、夾雑物の合計面積が３．０ｍｍ２／ｍ２未満（実用レベル）、○…夾雑物の視感が少なく、夾雑物の合計面積が３．０ｍｍ２／ｍ２以上１０．０ｍｍ２／ｍ２未満（実用レベル）、△…夾雑物の視感がやや多く、夾雑物の合計面積が１０．０ｍｍ２／ｍ２以上２０．０ｍｍ２／ｍ２未満（実用下限レベル）、×…夾雑物の視感が非常に多く、夾雑物の合計面積が２０．０ｍｍ２／ｍ２以上（実用に適さない）。
【００８６】
＜インクジェット印字適性＞
市販のフルカラーインクジェットプリンター（商品名：ＰＭ−９００Ｃ、セイコーエプソン社製）を用いて、通信面には写真画像をフルカラーインクで印字し、宛名面にはブラックインクだけで文字を印字し、通信面は画像細部のムラの他、境界部の滲み、発色の鮮やかさなどを目視観察、宛名面はフェザリングなどを目視観察してインクジェット印字適性を評価した。
【００８７】
前記インクジェット印刷適性の評価は、次に示す要領によって記述することにした。
◎…優れている（実用レベル）、○…良い（実用レベル）、△…やや劣る（実用下限レベル）、×…劣る（実用に適さない）。
【００８８】
＜ペン書きサイズ度評価＞
Ｊ  ＴＡＰＰＩ紙パルプ試験方法Ｎｏ１２−７６で規定する測定方法に従い、宛名面のペン書きサイズ度を測定し評価した。
【００８９】
前記試験方法に従って、０から６等級で報告したものを、次に示す要領によって記述することにした。
◎…６（実用でき、良好）、○…５（実用下限）、△…４（不適）、×…３以下（不適）。
【００９０】
＜印刷適性評価＞
実機印刷機（リョービ社製、リョービ３３０２Ｍ）を用いて、宛名面側に郵便番号枠、切手貼り付け枠、及びテストパターンを印刷し、白抜け部、剥けの有無によって印刷強度を評価、ブランケットの汚れの程度によって作業性を評価した。
【００９１】
前記印刷強度及び作業性評価は、次に示す要領によって記述することにした。なお、印刷強度は印刷面のピック、剥けを、作業性はブランケット汚れ、版汚れを目視評価した。
印刷面の評価：◎…実用レベル以上、○…実用レベル、△…やや支障あり(実用下限)、×…印刷不可。
【００９２】
【表１】
2010240926.tif 000002
【００９３】
【表２】
2010240926.tif 000003
【産業上の利用可能性】
【００９４】
本発明によってインクジェット用はがき用紙に関し、夾雑物が少なく、インクジェットプリンター印字後の滲みがなく、宛名面における水性ペンでの筆記性に優れ、更に印刷強度をはじめとする印刷適性が良好な性能及びはがき投函後に実施する自動区分によるバーコード読み取り作業（道順組立）の効率においてすべてバージンパルプを用いたはがき用紙と同等の性能を得ることができた。したがって、古紙パルプを配合したインクジェットはがき用紙への利用可能性を有する。
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
３層以上の多層抄きの基紙の片面側に顔料を主体として含有するインク受容層を設け、前記基紙の反対面側にはインク受容層を設けずに基紙を剥き出しの状態とし、かつ、前記基紙全体の古紙パルプ配合割合が２０質量％以上である多層抄きインクジェット用はがき用紙において、
前記基紙の層のうち、前記インク受容層と接する層を表面層、反対側の層を裏面層、該表面層と該裏面層との中間に位置する層を中間層とそれぞれ表記したとき、該中間層が１層以上で形成され、かつ、該中間層の古紙パルプ配合割合が５０質量％以上であり、かつ、前記裏面層の古紙パルプ配合割合が０質量％以上２０質量％未満であることを特徴とする多層抄きインクジェット用はがき用紙。
【請求項２】
前記表面層の古紙パルプ配合割合を０質量％以上５０質量％未満とすることを特徴とする請求項１に記載の多層抄きインクジェット用はがき用紙。
【請求項３】
前記表面層、中間層及び裏面層の離解フリーネスがすべて３５０ｍｌ以上６００ｍｌ以下であることを特徴とする請求項１又は２に記載の多層抄きインクジェット用はがき用紙。
【請求項４】
前記古紙パルプは、未叩解の古紙パルプであるか、又は、未叩解の古紙パルプのフリーネスを基準としてフリーネスの差異値がＣＦ１００ｍｌ以内の叩解した古紙パルプであることを特徴とする請求項１、２又は３に記載の多層抄きインクジェット用はがき用紙。
【請求項５】
前記インク受容層の乾燥塗工量が４〜１５ｇ／ｍ２であることを特徴とする請求項１、２、３又は４の多層抄きインクジェット用はがき用紙。
【手続補正２】
【補正対象書類名】明細書
【補正対象項目名】００１８
【補正方法】変更
【補正の内容】
【００１８】
本発明者らは鋭意検討の結果、基紙全体での古紙パルプ配合割合を２０質量％以上とした場合において、基紙を多層抄きとし、片面側のみインク受容層を設け、中間の層に古紙パルプ配合割合を５０質量％以上として古紙パルプを多く配合することで、はがき表裏面の夾雑物が少なく、インクジェットプリンター印字後の滲みがなく、印刷強度などの印刷適性が良好な高いインクジェット用はがき用紙を完成するに至った。具体的には、本発明に係る多層抄きインクジェット用はがき用紙は、３層以上の多層抄きの基紙の片面側に顔料を主体として含有するインク受容層を設け、前記基紙の反対面側にはインク受容層を設けずに基紙を剥き出しの状態とし、かつ、前記基紙全体の古紙パルプ配合割合が２０質量％以上である多層抄きインクジェット用はがき用紙において、前記基紙の層のうち、前記インク受容層と接する層を表面層、反対側の層を裏面層、該表面層と該裏面層との中間に位置する層を中間層とそれぞれ表記したとき、該中間層が１層以上で形成され、かつ、該中間層の古紙パルプ配合割合が５０質量％以上であり、かつ、前記裏面層の古紙パルプ配合割合が０質量％以上２０質量％未満であることを特徴とする。
【手続補正３】
【補正対象書類名】明細書
【補正対象項目名】００２０
【補正方法】削除
【補正の内容】
【手続補正４】
【補正対象書類名】明細書
【補正対象項目名】００２６
【補正方法】変更
【補正の内容】
【００２６】
本実施形態に係る多層抄きインクジェット用はがき用紙は、基紙の片面側に顔料を主体として含有するインク受容層を設け、基紙の反対面側にはインク受容層を設けずに基紙を剥き出しの状態としている。そして、基紙は、（１）３層以上の多層抄きであり、（２）基紙全体の古紙パルプ配合割合が２０質量％以上であり、（３）インク受容層と接する層を表面層、反対側の層を裏面層、該表面層と該裏面層との中間に位置する層を中間層とした場合、中間層を１層以上とし、かつ、該中間層の古紙パルプ配合割合を５０質量％以上とし、（４）裏面層の古紙パルプ配合割合を０質量％以上２０質量％未満とする。